【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
異なる複数のヤーン素糸を具備し、第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられた多元ファイバ型材料。
【請求項２】
カーペットヤーンとモノフィラメントヤーンとを含んだ不織材料を具備した多元ファイバ型材料。
【請求項３】
ビルディングの進入用通路及びその周囲で歩行者の履物から水分、埃、及び屑を除去するシステムを提供する方法であって、前記方法は、複数の床被覆物品のバリア組み合わせを配置することを含み、前記組み合わせは少なくとも３つの別々の床または地面被覆物品Ａ、Ｂ、及びＣを具備し、
Ａは前記ビルディングの進入用入口の内側に配置され、Ｃは前記ビルディングの進入用入口の外側に配置され、Ｂは前記ビルディングの進入用入口の内側であってＡよりも前記ビルディングの進入用入口により近い位置に配置されるか或いは前記ビルディングの進入用入口の外側であってＣよりも前記ビルディングの進入用入口により近い位置に配置され、
Ｃは、タフトされた複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，を備えた完全タフテッドカーペットパイルと、ビニル、ゴム、及びラテックスからなる群より選択される裏地とを具備した床被覆マット製品であって、
Ｂは、Ｃよりも重デニールモノフィラメントカーペットヤーンのパーセンテージがより低い完全タフテッドカーペットパイルと、ビニル、ゴム、及びラテックスからなる群より選択される裏地とを具備した床または地面被覆マット製品であって、
Ａは、Ｂよりも重デニールモノフィラメントカーペットヤーンのパーセンテージがより低い完全タフテッドカーペットパイルと、ゴム、ポリ塩化ビニル、ビニル、及びウレタンからなる群より選択される裏地とを具備した床被覆マット、幅広絨毯、またはタイル製品である方法。
【請求項４】
エアロックタイプの玄関構造を有するビルディングの進入用通路及びその周囲で歩行者の履物から水分、埃、及び屑を除去するシステムを提供する方法であって、前記方法は、複数の床被覆物品のバリア組み合わせを配置することを含み、前記組み合わせは少なくとも３つの別々の床または地面被覆物品Ａ、Ｂ、及びＣを具備し、
Ａは前記ビルディングの進入用入口の内側に配置されるが前記エアロックタイプの玄関内には配置されず、Ｂは前記エアロックタイプの玄関内に配置され、Ｃは前記ビルディングの進入用通路の外側に配置され、
Ｃは、タフトされた複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，を備えた完全タフテッドカーペットパイルと、ビニル、ゴム、及びラテックスからなる群より選択される裏地とを具備した床被覆マット製品であって、
Ｂは、Ｃよりも重デニールモノフィラメントカーペットヤーンのパーセンテージがより低い完全タフテッドカーペットパイルと、ビニル、ゴム、及びラテックスからなる群より選択される裏地とを具備した床または地面被覆マット製品であって、
Ａは、Ｂよりも重デニールモノフィラメントカーペットヤーンのパーセンテージがより低い完全タフテッドカーペットパイルと、ゴム、ポリ塩化ビニル、ビニル、及びウレタンからなる群より選択される裏地とを具備した床被覆マット、幅広絨毯、またはタイル製品である方法。
【請求項５】
タフトされた複数のヤーン素糸，第１素糸はフィラメント当りのデニールが約１０乃至３０であり且つ総デニールが約６００乃至５０００デニールの複数の標準カーペットデニールヤーンからつくられ、第２素糸はフィラメント当りのデニールが約１００乃至５００デニールであり且つヤーンバンドル当りの総デニールが約３００乃至５０００デニールの複数の重モノフィラメントファイバからつくられている，を具備した多元ファイバ型可染材料。
【請求項６】
二元ファイバ型ベースであって、２つの異なるヤーン素糸を具備し、第１素糸は共にエアジェットテクスチャード加工された９本の３００デニールタイプ６ナイロンモノフィラメントファイバからつくられ、これらテクスチャード加工されたモノフィラメント素糸は１本のタイプ６，６ナイロン１２３０デニール１８ｄｐｆカーペットヤーンと共にエアエンタングルされ、第２素糸は３本のエアエンタングルされたタイプ６，６ナイロン１２３０デニール１８ｄｐｆからつくられ、前記ベースは次に前記２つのヤーンを用いてタフトされ、それらヤーンは５／３２ゲージカットまたはループパイルタフタで直列平行にタフトされ、前記ベースは前記エアエンタングルされたモノフィラメント素糸の１本と前記エアエンタングルされた１２３０デニールヤーンの３本とをファブリックの全幅を横切って互い違いにすることによりつくられており、前記ベースはインジェクション染料機により染色され得る二元ファイバ型ベース。
【請求項７】
二元ファイバ型ベースであって、２つの異なるヤーン素糸を具備し、第１素糸は共にエアジェットテクスチャード加工された９本の５００デニールタイプ６ナイロンモノフィラメントファイバからつくられ、これらテクスチャード加工されたモノフィラメント素糸は１本のタイプ６，６ナイロン１２３０デニール３０ｄｐｆカーペットヤーンと共にエアエンタングルされ、第２素糸は３本のエアエンタングルされたタイプ６，６ナイロン１２３０デニール３０ｄｐｆからつくられ、前記ベースは次に前記２つのヤーンを用いてタフトされ、それらヤーンは５／３２ゲージカットまたはループパイルタフタで直列平行にタフトされ、前記ベースは前記エアエンタングルされたモノフィラメント素糸の１本と前記エアエンタングルされた１２３０デニールヤーンの３本とをファブリックの全幅を横切って互い違いにすることによりつくられており、前記ベースはインジェクション染料機により染色され得る二元ファイバ型ベース。
【請求項８】
二元ファイバ型ベースであって、２つの異なるヤーン素糸を具備し、第１素糸は共にエアジェットテクスチャード加工された１４本の２０デニールタイプ６ナイロンモノフィラメントファイバからつくられ、これらテクスチャード加工されたモノフィラメント素糸は１本の４／１ｃｃコットンヤーンと共にエアエンタングルされ、第２素糸は共にエアエンタングルされた３本の４／１ｃｃコットンヤーンから作られ、それれヤーンは１／８ゲージカットまたはループパイルタフタで直列平行にタフトされ、前記ベースは前記エアエンタングルされたモノフィラメント素糸の１本と前記エアエンタングルされた４／１コットンヤーンの３本とをファブリックの全幅を横切って互い違いにすることによりつくられており、前記ベースはインジェクション染料機により染色され得る二元ファイバ型ベース。
【請求項９】
二元ファイバ型ベースであって、２つの異なるヤーン素糸を具備し、第１素糸は共にエアジェットテクスチャード加工された９本の非スルホン化溶液染色３００デニールモノフィラメント（ナイロン６またはナイロン６，６）からつくられ、これらテクスチャード加工されたモノフィラメント素糸は１本の１３８１デニール非スルホン化溶液染色ヤーン２３ｄｐｆと共にエアエンタングルされ、第２素糸は３本の共にエアエンタングルされた１３８１デニール非スルホン化溶液染色ヤーン２３ｄｐｆ（ナイロン６またはナイロン６，６）からつくられ、それらヤーンは５／３２ゲージカットまたはループパイルタフタで直列平行にタフトされ、前記ベースは前記エアエンタングルされたモノフィラメント素糸の１本と前記エアエンタングルされた１３８１デニール溶液染色素糸の３本とをファブリックの全幅を横切って互い違いにすることによりつくられている二元ファイバ型ベース。
【請求項１０】
インジェクション染料技術を用いた染色を可能とするように二元ファイバ型マット材料を構成する方法であって、それらファイバは二元ファイバ型特性が残留しそれと同時に複数のモノフィラメントファイバが吸収し且つ前記ファイバの完全な着色に十分な程度に空いた染料サイトを満たすのを可能とするように構成され、それゆえ、インジェクション染色技術を用いた前記二元ファイバ型ファブリック中の前記複数のモノフィラメントファイバの染色が可能となり、複数のモノフィラメントファイバ，それらはフィラメント当り約１００乃至５００デニールである，をエアジェットまたは機械的テクスチャード加工プロセスの何れかの使用により共にテクスチャード加工する工程，共にテクスチャード加工されるモノフィラメント素糸の数は約２乃至３０のフィラメントで構成され得る，と、前記テクスチャード加工プロセスが完了した後、前記モノフィラメント素糸をフィラメント当り約１０乃至３０デニールであり且つヤーンバンドル当り約６００乃至５０００の総デニールの従来のカーペットヤーンの１本と共にエアエンタングルする工程，前記標準カーペットヤーンの前記モノフィラメント素糸とのエンタングリングはジェットから発せられた染料がそれが十分に浸透するのに十分な時間にわたって前記複数のモノフィラメントファイバの表面上に留まるのを可能とし、表面張力は陰影染色なしで及び高いパターン鮮明度で非常に入り組み且つ精細なパターンが可能となる点まで改良される，とを含み、前記二元ファイバ型マット材料はインジェクション染色技術を用いた高いパターン鮮明度及び深い染料浸透を与える正確且つ複雑な染色を可能とする方法。
【請求項１１】
請求項１０に記載の方法によりつくられる二元ファイバ型マット材料。
【請求項１２】
請求項１０に記載の方法によりつくられる二元ファイバ型マット材料を含んだマット。
【請求項１３】
請求項１０に記載の方法によりつくられる二元ファイバ型マット材料を含んだ染色マット。